(57)【要約】【課題】特定の細孔構造を有する多孔質シリカを液化ガスとともに配合することにより、噴射時に多孔質シリカが冷却されて多孔質シリカの吸着性能が得られやすくしたエアゾール組成物およびその製造方法を提供すること。【解決手段】多孔質シリカと、液化ガスとを含有するエアゾール組成物であって、前記多孔質シリカが、そのＸ線回折パターンにおいて、ｄ間隔が２ｎｍより大きい位置に少なくとも１つのピークを有することを特徴とするエアゾール組成物である。【選択図】なし【特許請求の範囲】
【請求項１】
多孔質シリカと、液化ガスとを含有するエアゾール組成物であって、
前記多孔質シリカが、そのＸ線回折パターンにおいて、ｄ間隔が２ｎｍより大きい位置に少なくとも１つのピークを有することを特徴とするエアゾール組成物。
【請求項２】
前記多孔質シリカが、平均細孔直径１．０〜２０．０ｎｍ、細孔容積０．５〜３．０ｃｍ3／ｇ、比表面積６００〜１５００ｍ2／ｇである請求項１記載のエアゾール組成物。
【請求項３】
前記多孔質シリカが、有効成分を予め吸着または担持した状態で配合されてなる請求項１または２記載のエアゾール組成物。
【発明の詳細な説明】
【技術分野】
【０００１】
本発明は、エアゾール組成物に関する。さらに詳しくは、特定の細孔構造を有する多孔質シリカを液化ガスとともに配合したエアゾール組成物に関する。
【背景技術】
【０００２】
従来、害虫忌避剤を無定形シリカに含有され、それをスプレーの形態で噴霧するエアゾール組成物が知られている（特許文献１および２）。特許文献１および２に記載の発明では、害虫忌避剤をシリカと共に配合し、害虫忌避効果を持続させている。また、特許文献１および２には、シリカの比表面積や細孔容積について開示されており、比表面積や細孔容積は多孔性物質の性能や特徴を示すパラメータである。
【先行技術文献】
【特許文献】
【０００３】
【特許文献１】特許第３４０５８３３号公報
【特許文献２】特許第３９６９７６０号公報
【発明の概要】
【発明が解決しようとする課題】
【０００４】
しかしながら、比表面積や細孔容積だけではシリカの細孔構造を利用した効果が充分に得られないことがわかった。これは、無定形シリカを使用しているために、有効成分の吸着状態や脱着状態が不均一であることが原因の１つと考えられている。
【０００５】
本発明は上記問題に鑑みてなされたものであり、本発明は、特定の細孔構造を有する多孔質シリカを液化ガスとともに配合することにより、噴射時に多孔質シリカが冷却されて多孔質シリカの吸着性能が得られやすくしたエアゾール組成物を提供することを目的とする。
【課題を解決するための手段】
【０００６】
本発明のエアゾール組成物は、多孔質シリカと、液化ガスとを含有するエアゾール組成物であって、前記多孔質シリカが、規則的な細孔構造を有することを特徴とするエアゾール組成物である。
【０００７】
前記多孔質シリカが、平均細孔直径１．０〜２０．０ｎｍ、細孔容積０．５〜３．０ｃｍ3／ｇ、比表面積６００〜１５００ｍ2／ｇであることが好ましい。
【０００８】
前記多孔質シリカが、有効成分を予め吸着または担持した状態で配合されてなることが好ましい。
【発明の効果】
【０００９】
本発明のエアゾール組成物によれば、特定の細孔構造を有する多孔質シリカを液化ガスとともに配合することにより、噴射時に多孔質シリカが冷却されて多孔質シリカの吸着性能が得られやすくしたエアゾール組成物を提供することができる。また、多孔質シリカに有効成分を予め吸着または担持させた場合は効果が持続しやすく、有効成分の脱着時間をコントロールでき、複数の有効成分を使用する場合は経時的に有効成分の効果を変化させることができる。
【図面の簡単な説明】
【００１０】
【図１】多孔質シリカ（ＴＭＰＳ−４（商品名、太陽化学（株）製、平均細孔直径４．２ｎｍ、比表面積１１６０ｍ2／ｇ、細孔容積１．０２ｃｍ3／ｇ））のＸ線回折パターンである。
【図２】無定形シリカ（比表面積が７００ｍ2／ｇ、細孔容積が０．４４ｃｍ3であり、結晶構造を持たない）のＸ線回折パターンである。
【図３】無定形シリカ（比表面積が３００ｍ2／ｇ、細孔容積が１．６ｃｍ3であり、結晶構造を持たない無定形シリカ）のＸ線回折パターンである。
【発明を実施するための形態】
【００１１】
本発明のエアゾール組成物は、多孔質シリカと、液化ガスとを含有するエアゾール組成物であって、前記多孔質シリカが、規則的な細孔構造を有することを特徴とするエアゾール組成物である。
【００１２】
前記多孔質シリカは、悪臭成分を吸着する、有効成分を細孔内に吸着あるいは担持して有効成分の効果を持続させる、さらには有効成分を選択的に脱着させて有効成分の効果を経時的に変化させる、などの目的で用いられる。
【００１３】
前記多孔質シリカは、Ｘ線回折パターンにおいて、ｄ間隔が２ｎｍより大きい位置に少なくとも１つのピークを有する。このことは多孔質シリカがｎｍオーダーの均一で規則性に優れた細孔を有することを示す。該多孔質シリカは、二次元六方構造を有するものがより好ましい。多孔質シリカとしては特に限定されないが、たとえば太陽化学（株）製のＴＭＰＳ（商品名）などを好適に使用することができる。なお、Ｘ線回折パターンはＸ線回折装置（ＲＩＮＴ  ＵＬＴＩＭＡ  II  理学電機（株）製）等により測定することができる。また、二次元六方構造の細孔形状は、透過型電子顕微鏡観察により確認することができる。
【００１４】
多孔質シリカの製造方法としては、特に限定されないが、例えば、無機原料を有機原料と混合し、反応させることにより、有機物を鋳型としてそのまわりに無機物の骨格が形成された有機物と無機物の複合体を形成させた後、得られた複合体から、有機物を除去する方法が挙げられる。
【００１５】
無機原料は、珪素を含有する物質であれば特に限定されない。珪素を含有する物質としては、例えば、層状珪酸塩、非層状珪酸塩などの珪酸塩を含む物質および珪酸塩以外の珪素を含有する物質が挙げられる。層状珪酸塩としては、カネマイト（ＮａＨＳｉ2Ｏ5・３Ｈ2Ｏ）、ジ珪酸ナトリウム結晶（Ｎａ2Ｓｉ2Ｏ5）、マカタイト（ＮａＨＳｉ4Ｏ9・５Ｈ2Ｏ）、アイラアイト（ＮａＨＳｉ8Ｏ17・ＸＨ2Ｏ）、マガディアイト（Ｎａ2ＨＳｉ14Ｏ29・ＸＨ2Ｏ）、ケニヤアイト（Ｎａ2ＨＳｉ20Ｏ41・ＸＨ2Ｏ）などが挙げられ、非層状珪酸塩としては、水ガラス（珪酸ソーダ）、ガラス、無定形珪酸ナトリウム、テトラエトキシシラン（ＴＥＯＳ）、テトラメチルアンモニウム（ＴＭＡ）シリケート、テトラエチルオルトシリケートなどのシリコンアルコキシドなどが挙げられる。また、珪酸塩以外の珪素を含有する物質としては、シリカ、シリカ酸化物、シリカ−金属複合酸化物などが挙げられる。これらは、単独でまたは２種以上を混合して用いてもよい。
【００１６】
有機原料としては、陽イオン性、陰イオン性、両性、非イオン性の界面活性剤、高分子ポリマー等が挙げられ、これは単独でまたは２種以上を混合して用いることができる。
【００１７】
陽イオン性界面活性剤としては、第１級アミン塩、第２級アミン塩、第３級アミン塩、第４級アンモニウム塩等が挙げられ、これらの中では第４級アンモニウム塩が好ましい。アミン塩は、アルカリ性域では分散性が不良のため、合成条件が酸性域でのみ使用されるが、第４級アンモニウム塩は、合成条件が酸性、アルカリ性のいずれの場合にも使用することができる。
【００１８】
第４級アンモニウム塩としては、オクチルトリメチルアンモニウムクロリド、オクチルトリメチルアンモニウムブロミド、オクチルトリメチルアンモニウムヒドロキシド、デシルトリメチルアンモニウムクロリド、デシルトリメチルアンモニウムブロミド、デシルトリメチルアンモニウムヒドロキシド、ドデシルトリメチルアンモニウムクロリド、ドデシルトリメチルアンモニウムブロミド、ドデシルトリメチルアンモニウムヒドロキシド、ヘキサデシルトリメチルアンモニウムクロリド、ヘキサデシルトリメチルアンモニウムブロミド、ヘキサデシルトリメチルアンモニウムヒドロキシド、オクタデシルトリメチルアンモニウムクロリド、オクタデシルトリメチルアンモニウムブロミド、オクタデシルトリメチルアンモニウムヒドロキシド、ベヘニルトリメチルアンモニウムクロリド、ベヘニルトリメチルアンモニウムブロミド、ベヘニルトリメチルアンモニウムヒドロキシド、テトラデシルトリメチルアンモニウムクロリド、テトラデシルトリメチルアンモニウムブロミド、テトラデシルトリメチルアンモニウムヒドロキシド、ベンジルトリメチルアンモニウムクロリド、ベンジルトリメチルアンモニウムブロミド、ベンジルトリメチルアンモニウムヒドロキシド等のアルキル（炭素数８〜２２）トリメチルアンモニウム塩が好ましい。
【００１９】
陰イオン性界面活性剤としては、カルボン酸塩、硫酸エステル塩、スルホン酸塩、リン酸エステル塩等が挙げられ、なかでも、セッケン、高級アルコール硫酸エステル塩、高級アルキルエーテル硫酸エステル塩、硫酸化油、硫酸化脂肪酸エステル、硫酸化オレフィン、アルキルベンゼンスルホン酸塩、アルキルナフタレンスルホン酸塩、パラフィンスルホン酸塩および高級アルコールリン酸エステル塩が好ましく、これらは単独でまたは２種以上を混合して用いることができる。
【００２０】
両性界面活性剤としては、ラウリルアミノプロピオン酸ナトリウム、ステアリルジメチルベタイン、ラウリルジヒドロキシエチルベタイン等が好ましく、これらは単独でまたは２種以上を混合して用いることができる。
【００２１】
非イオン界面活性剤としては、ポリオキシエチレンアルキルエーテル、ポリオキシエチレン２級アルコールエーテル、ポリオキシエチレンアルキルフェニルエーテル、ポリオキシエチレンステロールエーテル、ポリオキシエチレンラノリン酸誘導体、ポリオキシエチレンポリオキシプロピレンアルキルエーテル、ポリプロピレングリコール、ポリエチレングリコール等のエーテル型のものや、ポリオキシエチレンアルキルアミン等の含窒素型のものが好ましく、これらは単独でまたは２種以上を混合して用いることができる。
【００２２】
無機原料として、層状珪酸塩以外の珪素を含有する物質、例えばシリカ（ＳｉＯ2）などの酸化珪素を使用する場合は、カネマイトなどの層状シリケートをまず形成し、この層間に有機物による鋳型を挿入し、鋳型が存在しない層間をシリケート分子で繋ぎ、その後有機物による鋳型を除去して細孔を形成することができる。また、水ガラスなどの非層状珪酸塩を使用する場合は、鋳型の周囲にシリケートモノマーを集合させ、重合してシリカを形成し、次に鋳型を取り除いて細孔を形成することができる。
【００２３】
前記多孔質シリカは、液化ガスにより冷却されて前述の効果が得られやすい点から、平均細孔直径が１．０〜２０．０ｎｍ、好ましくは１．５〜１０．０ｎｍであり、比表面積が６００〜１５００ｍ2／ｇ、好ましくは７００〜１２００ｍ2／ｇであり、細孔容積が０．１〜３．０ｃｍ3／ｇ、好ましくは０．２〜２．０ｃｍ3／ｇであるものを用いることが好ましい。平均細孔直径が、１．０ｎｍ未満の場合、有効成分が吸着されにくく、吸着量が少なくなるという問題があり、２０．０ｎｍを超える場合、吸着した有効成分の脱離が速く、効果が持続しにくくなるという問題がある。また、比表面積が６００ｍ2／ｇ未満の場合、有効成分の吸着量が少なくなるという問題があり、１５００ｍ2／ｇを超える場合、吸着に関与しない細孔が多く、効果が増大しないという問題がある。
【００２４】
前記多孔質シリカの配合量は、エアゾール組成物中０．０５〜１０重量％、さらには０．１〜５重量％であることが好ましい。多孔質シリカの配合量が０．０５重量％よりも少ない場合は前述の効果が得られにくく、１０重量％よりも多い場合は噴射中に多孔質シリカがエアゾール組成物中で沈降し始めるため濃度差ができやすく、均一な組成で使用しにくくなる。
【００２５】
前記多孔質シリカは、有効成分を予め吸着あるいは担持させてから配合することが好ましい。
【００２６】
前記多孔質シリカに吸着または担持させる有効成分としては、たとえば、ｎ−ヘプチルアルコール、ｎ−オクチルアルコール、ｎ−ノニルアルコール、ベンジルアルコール、２−メチル−１−ヘキサノール、３−メチル−１−ヘキサノール、シトロネロール、ゲラニオール、リナロール、ｌ−メントール、メチル−ｎ−ブチルカルビノール、メチルエチルイソプロピルカルビノール、メチルヘキシルカルビノール、メチルフェニルカルビノール、エチルフェニルカルビノール、メチルベンジルカルビノール、フェニルエチルアルコール、γ−フェニルプロピルアルコール、α−テレピネオール、ジヒドロミルセノールなどのアルコール系香料；リモネン、α−ピネン、β−ピネン、δ−ピネン、カンフェン、サビネン、α−テルピネン、β−テルピネン、γ−テルピネンなどの炭化水素系香料；イソブチルアセテート、ｎ−アミルアセテート、イソアミルアセテート、ｎ−ヘキシルアセテート、ｎ−オクチルアセテート、ｎ−デシルアセテート、ベンジルアセテート、β−フェニルエチルアセテート、ゲラニルアセテート、ボルニルアセテート、ｌ−メンチルアセテート、リナリルアセテート、ｎ−アミルプロピネート、イソアミルプロピネート、リナリルプロピネート、ベンジルプロピネート、エチルブチレート、イソプロピルブチレート、ｎ−ヘキシルブチレート、ベンジルブチレート、エチルイソブチレート、イソプロピルイソブチレート、ｎ−ブチルイソブチレート、イソアミルイソブチレート、ベンジルイソブチレート、エチルバレレート、ｎ−ブチルバレレート、イソアミルバレレート、ｎ−ヘプチルバレレート、ベンジルバレレート、エチルイソバレレート、ｎ−プロピルバレレート、イソアミルイソバレレート、メチルベンゾエート、エチルベンゾエート、イソブチルフェニルアセテート、メチルサリシレートなどのエステル系香料；ｎ−オクチルアルデヒド、ｎ−ノニルアルデヒド、ｎ−デシルアルデヒド、シトロネラール、シトラール、フェニルアセトアルデヒド、サリシリックアルデヒドなどのアルデヒド系香料；エチルイソアミルケトン、メチルヘプテノン、アセトフェノン、ベンザルアセトン、ｏ−アミノアセトフェノン、カンフル、メントン、メチル−ｎ−アミルケトンなどのケトン系香料；ゲラニルメチルエーテル、１，８−シネオール、１，４−シネオール、エチルベンジルエーテル、エストラゴールなどのエーテル系香料；ｐ−クレジルエチルエーテル、アネトール、オイゲノールなどのフェノール系香料；などの単体香料および該単体香料を用いて調合した調合香料などの合成香料、オレンジ油、グレープフルーツ油、アニス油、ペパーミント油、スペアミント油、ローズ油、ラベンダー油、レモン油、レモンユーカリ、カユプテ、クラリセージ、コリアンダーなどの天然植物性香料などの各種香料、メチルベンゾエート、ベンジルアセテートなどの消臭成分、チモール、カルバクロール、フェノキシエタノールなどの殺菌・防腐成分、ナフタレンなどの防虫成分、ｌ−メントール、カンフルなどの清涼化成分、Ｎ−ジエチル−ｍ−トルアミド（ディート）などの害虫忌避剤、パラメトキシケイ皮酸エチルヘキシルなどの紫外線吸収剤、レチノール、ｄｌ−α−トコフェロールなどのビタミン類、銀な���の金属、などがあげられる。
【００２７】
この中で、多孔質シリカに吸着されやすく、噴射後に継続して効果が得られやすい点から大気圧下での沸点が４０〜２５０℃、さらには５０〜２６０℃であるものを用いることが好ましい。また、沸点の異なる有効成分、特に沸点差が１０℃以上、好ましくは１５℃以上ある有効成分を少なくとも２種以上配合することで、たとえば匂いが経時的に変化するなど、有効成分の効果を経時的に変化させることができる。
【００２８】
前記有効成分の配合量は、エアゾール組成物中０．０１〜５重量％、さらには０．０５〜３重量％であることが好ましい。有効成分の配合量が０．０１重量％よりも少ない場合は有効成分の効果が得られにくく、５重量％よりも多い場合は多孔質シリカに吸着されずに効果が持続しない。
【００２９】
前記多孔質シリカは揮発性溶剤に分散させて配合してもよい。前記揮発性溶剤としては、たとえば、エタノール、ノルマルプロパノール、イソプロパノールなどの炭素数２〜３の１価アルコール；シクロペンテン、ノルマルヘキサン、イソヘキサン、シクロヘキセン、ノルマルヘプタン、軽質イソパラフィンなどの炭化水素；オクタメチルトリシロキサン、デカメチルテトラシロキサン、オクタメチルシクロテトラシロキサンなどの揮発性シリコーン；メチルパーフルオロブチルエーテル、エチルパーフルオロブチルエーテルなどのハイドロフルオロエーテルなどがあげられる。
【００３０】
前記揮発性溶剤を配合する場合、エアゾール組成物中３〜６０重量％であることが好ましく、さらには５〜５０重量％であることが好ましい。前記揮発性溶剤の配合量が３重量％よりも少ない場合は人体に使用した場合は飛散しやすく付着しにくくなり、６０重量％よりも多くなると噴射した粒子が粗くなりやすく、効果が得られにくくなる。
【００３１】
なお、前記揮発性溶剤には、必要に応じて、精製水などの水、プロピレングリコールやグリセリンなどの多価アルコールなどを配合することができる。
【００３２】
前記液化ガスは、エアゾール容器内では液体であり、外部に噴射されると気化して多孔質シリカを冷却する。
【００３３】
前記液化ガスとしては、たとえば、プロパン、ノルマルブタン、イソブタン、ノルマルペンタン、イソペンタンなどの炭素数が３〜５個の炭化水素、ジメチルエーテル、およびこれらの混合物などがあげられる。
【００３４】
前記液化ガスの配合量は、エアゾール組成物中３５〜９５重量％であることが好ましく、さらには４０〜９０重量％であることが好ましい。配合量が３５重量％より少ない場合は多孔質シリカを充分冷却できず吸着効果が発揮しにくくなり、９５重量％よりも多い場合は噴射物が飛散しやすく、効果が得られにくくなる。
【００３５】
なお、エアゾール組成物には前記多孔質シリカ以外にも、クロロヒドロキシアルミニウムなどの制汗剤、酸化亜鉛や酸化チタンなどの紫外線散乱剤、タルク、他のシリカ、などのパウダーを配合してもよい。
【００３６】
本発明のエアゾール組成物の充填方法は、たとえば、有効成分をあらかじめ多孔質シリカに吸着または担持したものを溶剤に分散させてエアゾール容器に充填し、容器内の空気をバキュームして一時的に３００〜６００ｍｍＨｇ程度減圧する。このとき多孔質シリカの細孔内にある空気が排出され、有効成分はより強く吸着または担持する。その後液化ガスを充填し、容器内の圧力を外部よりも高くする。容器内の圧力としては、２５℃で０．１〜０．７ＭＰａ、さらには０．２〜０．６ＭＰａが好ましい。このとき多孔質シリカは加圧状態にあるため、吸着または担持されている有効成分は脱着せずに保持される。
【実施例】
【００３７】
以下、実施例により、本願のエアゾール組成物およびその充填方法をより詳細に説明するが、本願は、なんらこれらに限定されるものではない。
【００３８】
実施例１
ｌ−メントールを吸着させた多孔質シリカ４．２重量％をエタノール９５．８重量％に分散させて原液を調整した。この原液３０重量％をアルミニウム製耐圧容器に充填し、容器内の気体をバキュームして一時的に減圧し（−４００ｍｍＨｇ）、次いで液化石油ガス７０重量％を充填した。
【００３９】
なお、多孔質シリカはＴＭＰＳ−４（商品名、太陽化学（株）製、平均細孔直径４．２ｎｍ、比表面積１１６０ｍ2／ｇ、細孔容積１．０２ｃｍ3／ｇ）を用いた。本品のＸ線回折パターンを図１に示す。ｄ間隔が２ｎｍより大きい位置に３つのピークを有しており、高規則性を有する細孔であることが確認できる。また、各ピークのパターンから本品が２次元六方構造の細孔構造を有することも確認できる。またｌ−メントールの吸着量は多孔質シリカ１ｇあたり０．１２ｇであり、原液中の組成に換算すると０．５重量％であった。
【００４０】
比較例１
多孔質シリカを配合せず、ｌ−メントールを０．５重量％、エタノールを９９．５重量％配合したこと以外は、実施例１と同様にしてエアゾール組成物を充填した。
【００４１】
比較例２
比表面積が７００ｍ2／ｇ、細孔容積が０．４４ｃｍ3であり、結晶構造を持たない無定形シリカを用いたこと以外は、実施例１と同様にしてエアゾール組成物を充填した。無定形シリカのＸ線回折パターンを図２に示す。ピーク形状が全く見られず、無定形な細孔構造であることが確認できる。
【００４２】
比較例３
比表面積が３００ｍ2／ｇ、細孔容積が１．６ｃｍ3であり、結晶構造を持たない無定形シリカを用いたこと以外は、実施例１と同様にしてエアゾール組成物を充填した。無定形シリカのＸ線回折パターンを図３に示す。ピーク形状が全く見られず、無定形な細孔構造であることが確認できる。
【００４３】
評価
１．効果の持続性
エアゾール組成物０．５ｇをろ紙に噴射して、匂いの有無を確認した。次に室温・開放系にて放置し１時間後に水０．５ｇを同ろ紙に噴霧し、メントールの匂いの有無を確認した。この操作を１時間毎に繰り返し行い、４時間後まで実施した。匂いの有無の確認は、次に示す官能評価により行った。匂いに鋭敏なパネラー２０名（男１０名、女１０名）を選出し、各パネラーに匂いの強さを次の５段階で評価し、平均を算出した。結果は表１に示す通りとなった。
４点：強いメントール臭がある
３点：メントール臭がある
２点：少しメントール臭がある
１点：微かにメントール臭が確認できる
０点：メントール臭が全く無い
【００４４】
【表１】
2010189303.tif 000002
【００４５】
以上の結果から、本発明のエアゾール組成物は、比較例に比べ、噴霧後も匂いが持続することが確認された。
【図１】
2010189303.tif 000003
【図２】
2010189303.tif 000004
【図３】
2010189303.tif 000005